(57)【特許請求の範囲】
【請求項１】
ジルコニアと、希土類元素及び３Ａ族元素からなる群から選択され且つセリウムを含む少なくとも一つの元素との第一の複合酸化物を含む第一の担体と、該第一の担体に担持された白金とを備える第一の触媒層、並びに、
ジルコニアと、セリウム以外の希土類元素及び３Ａ族元素からなる群から選択される少なくとも一つの元素との第二の複合酸化物を含む第二の担体と、該第二の担体に担持された白金とを備え、前記第一の触媒層の表層側に配置された第二の触媒層、を備え、且つ、
前記第二の複合酸化物中の前記元素の量が、金属換算で、前記ジルコニア中のジルコニウムの量に対するモル比（前記元素の量／ジルコニウムの量）が５／９５〜７５／２５の範囲となる量であること、
を特徴とする排ガス浄化用触媒。
【請求項２】
ジルコニアと、セリウム以外の希土類元素及び３Ａ族元素からなる群から選択される少なくとも一つの元素との第三の複合酸化物を含む第三の担体と、該第三の担体に担持されたロジウムとを備え、前記第一の触媒層と前記第二の触媒層との間に配置された第三の触媒層、をさらに備えることを特徴とする請求項１に記載の排ガス浄化用触媒。
【請求項３】
請求項１又は２のうちのいずれか一項に記載の排ガス浄化用触媒に対して、酸素を含む酸化雰囲気中にて加熱する酸化処理、及び還元処理を施すことを特徴とする排ガス浄化用触媒の再生方法。
【請求項４】
前記酸化処理における温度が５００〜１０００℃であることを特徴とする請求項３に記載の排ガス浄化用触媒の再生方法。
【請求項５】
前記酸化雰囲気における酸素濃度が１体積％以上であることを特徴とする請求項３又は４に記載の排ガス浄化用触媒の再生方法。
【請求項６】
前記排ガス浄化用触媒を内燃機関の排気系に装着した状態で、前記酸化処理及び前記還元処理を施すことを特徴とする請求項３〜５のうちのいずれか一項に記載の排ガス浄化用触媒の再生方法。
【発明の詳細な説明】
【技術分野】
【０００１】
本発明は、排ガス浄化用触媒及びその再生方法に関する。
【背景技術】
【０００２】
自動車エンジンから排出される排ガス中のＨＣ、ＣＯ、ＮＯｘ等の有害成分を除去するために、従来より排ガス浄化用触媒が用いられている。このような排ガス浄化用触媒としては、理論空燃比で燃焼された排ガス中のＨＣ、ＣＯ及びＮＯｘを同時に浄化する三元触媒が知られており、一般に、コーディエライト、金属箔等からなりハニカム形状に形成された基材（担体基材）と、基材表面に形成された活性アルミナ粉末、シリカ粉末等からなる担体（触媒担持層）と、この担体に担持された白金等の貴金属からなる触媒成分とから構成されている。
【０００３】
例えば、特開平９−３１３８９３号公報（特許文献１）においては、パラジウム以外の貴金属を触媒成分として含んでいる排気ガス浄化用触媒において、セリウムおよびプラセオジムの複合酸化物を含んでいて、該複合酸化物が、上記パラジウム以外の貴金属とは近接しないように配置されていることを特徴とする排気ガス浄化用触媒が開示されている。
【０００４】
しかしながら、特許文献１に記載のような排気ガス浄化用触媒においては、高温（特に８００℃以上）の排ガスに長時間晒されると、触媒活性をもつ貴金属粒子が凝集してシンタリング（粒成長）が生じ、比表面積が減少するため触媒活性が低下するという問題があった。
【０００５】
そのため、排ガス浄化用触媒を再生する方法が種々開発されており、例えば特開平７−７５７３７号公報（特許文献２）には、無機多孔質の母材に活性種として貴金属が担持されてなる排ガス浄化用触媒の再生方法であって、前記触媒にハロゲンを作用させて前記母材上で貴金属のハロゲン化物を生成させた後にそのハロゲン化物からハロゲンを脱離させる方法が開示されている。しかしながら、特許文献１に記載の方法のようにハロゲンを作用させて再生する方法では、触媒を内燃機関の排気系に装着した状態で再生することは非常に困難であり、また、粒成長した貴金属粒子を微細な貴金属粒子に再分散させて触媒活性を再生させる再生処理に要する時間の短縮に限界があった。
【０００６】
また、特開２０００−２０２３０９号公報（特許文献３）には、アルカリ土類金属酸化物及び希土類酸化物から選ばれる少なくとも一種を含む担体と該担体に担持された白金とよりなる排ガス浄化用触媒に対して、酸化処理を行い、次いで還元処理を行う方法が開示されている。しかしながら、特許文献３に記載の方法であっても、粒成長した白金粒子を微細な白金粒子に再分散させて触媒活性を再生させる再生処理に要する時間の短縮という点で必ずしも十分なものではなかった。
【特許文献１】特開平９−３１３８９３号公報
【特許文献２】特開平７−７５７３７号公報
【特許文献３】特開２０００−２０２３０９号公報
【発明の開示】
【発明が解決しようとする課題】
【０００７】
本発明は、上記従来技術の有する課題に鑑みてなされたものであり、高温の排ガスに長時間晒されて粒成長した白金粒子を、比較的低い温度領域であっても短時間で微細な白金粒子に再分散させて触媒活性を再生させることが可能な排ガス浄化用触媒、並びにその排ガス浄化用触媒の再生方法を提供することを目的とする。
【課題を解決するための手段】
【０００８】
本発明者らは、上記目的を達成すべく鋭意研究を重ねた結果、ジルコニアと、希土類元素及び３Ａ族元素からなる群から選択され且つセリウムを含む少なくとも一つの元素との第一の複合酸化物を含む第一の担体と、該第一の担体に担持された白金とを備える第一の触媒層、並びに、
ジルコニアと、セリウム以外の希土類元素及び３Ａ族元素からなる群から選択される少なくとも一つの元素との第二の複合酸化物を含む第二の担体と、該第二の担体に担持された白金とを備え、前記第一の触媒層の表層側に配置された第二の触媒層、を備える排ガス浄化用触媒に対して酸化処理及び還元処理を施すことによって、驚くべきことに再生処理に要する時間の短縮が可能となることを見出し、本発明を完成するに至った。
【０００９】
すなわち、本発明の排ガス浄化用触媒は、ジルコニアと、希土類元素及び３Ａ族元素からなる群から選択され且つセリウムを含む少なくとも一つの元素との第一の複合酸化物を含む第一の担体と、該第一の担体に担持された白金とを備える第一の触媒層、並びに、
ジルコニアと、セリウム以外の希土類元素及び３Ａ族元素からなる群から選択される少なくとも一つの元素との第二の複合酸化物を含む第二の担体と、該第二の担体に担持された白金とを備え、前記第一の触媒層の表層側に配置された第二の触媒層、を備え、且つ、
前記第二の複合酸化物中の前記元素の量が、金属換算で、前記ジルコニア中のジルコニウムの量に対するモル比（前記元素の量／ジルコニウムの量）が５／９５〜７５／２５の範囲となる量であること、
を特徴とするものである。
【００１０】
また、本発明の排ガス浄化用触媒においては、ジルコニアと、セリウム以外の希土類元素及び３Ａ族元素からなる群から選択される少なくとも一つの元素との第三の複合酸化物を含む第三の担体と、該第三の担体に担持されたロジウムとを備え、前記第一の触媒層と前記第二の触媒層との間に配置された第三の触媒層、をさらに備えることが好ましい。
【００１２】
本発明の排ガス浄化用触媒の再生方法は、前記排ガス浄化用触媒に対して、酸素を含む酸化雰囲気中にて加熱する酸化処理、及び還元処理を施すことを特徴とする方法である。
【００１３】
また、本発明の排ガス浄化用触媒の再生方法においては、前記酸化処理における温度が５００〜１０００℃であることが好ましい。
【００１４】
さらに、本発明の排ガス浄化用触媒の再生方法においては、前記酸化雰囲気における酸素濃度が１体積％以上であることが好ましい。
【００１５】
このような本発明の排ガス浄化用触媒の再生方法は、例えば空燃比制御の一環として実施することができるため、その実施形態としては、前記排ガス浄化用触媒を内燃機関の排気系に装着した状態で前記酸化処理及び前記還元処理を施すという形態が好適に採用され、それによって特別な保守整備を要することなく高い触媒活性を長時間にわたって維持することが可能となる。
【００１６】
なお、本発明の排ガス浄化用触媒及びその再生方法によって再生処理に要する時間の短縮が可能となる理由は必ずしも定かではないが、本発明者らは以下のように推察する。すなわち、先ず、本発明の排ガス浄化用触媒の再生方法においては、ジルコニアと、希土類元素及び３Ａ族元素からなる群から選択される少なくとも一つの元素との複合酸化物（好ましくは、酸素１ｓ軌道の結合エネルギーの値が５３１ｅＶ以下の値を示す、酸素の電子密度が高い複合酸化物）が、白金に対して極めて強い相互作用を示す。そのため、粒成長した状態で担持されている白金粒子と担体との界面で強い相互作用が起こり、酸素を含む酸化雰囲気中にて加熱（好ましくは５００〜１０００℃で加熱）することによって、白金は担体と複合酸化物及び金属酸化物を形成し、次第に担体表面上に拡がった状態で分散される。その結果、比較的短時間の酸化処理で担体上の白金が酸化物の状態で高分散担持された状態となり（再分散）、次いで還元処理を施すことによって酸化物状態の白金は容易に還元されて金属白金となる。それによって、担体上には微細な金属白金粒子が高分散された状態となり、触媒活性が再生するものと本発明者らは推察する。
【００１７】
また、本発明の排ガス浄化用触媒においては、排ガス浄化用触媒の表層側に配置された触媒層において、触媒に流入した酸素を吸収してしまう恐れのある酸素吸放出機能を有するセリウムを含む複合酸化物が用いられていない。そのため、触媒に流入した酸素が上記のような金属白金粒子の高分散に有効に用いられ、再生処理に要する時間の短縮が可能となるものと本発明者らは推察する。
【発明の効果】
【００１８】
本発明によれば、高温の排ガスに長時間晒されて粒成長した白金粒子を、比較的低い温度領域であっても短時間で微細な白金粒子に再分散させて触媒活性を再生させることが可能な排ガス浄化用触媒、並びにその排ガス浄化用触媒の再生方法を提供することが可能となる。
【発明を実施するための最良の形態】
【００１９】
以下、本発明をその好適な実施形態に即して詳細に説明する。
【００２０】
先ず、本発明の排ガス浄化用触媒について説明する。すなわち、本発明の排ガス浄化用触媒は、ジルコニアと、希土類元素及び３Ａ族元素からなる群から選択され且つセリウムを含む少なくとも一つの元素との第一の複合酸化物を含む第一の担体と、該第一の担体に担持された白金とを備える第一の触媒層、並びに、
ジルコニアと、セリウム以外の希土類元素及び３Ａ族元素からなる群から選択される少なくとも一つの元素との第二の複合酸化物を含む第二の担体と、該第二の担体に担持された白金とを備え、前記第一の触媒層の表層側に配置された第二の触媒層、を備えるものである。
【００２１】
本発明にかかる第一の担体は、ジルコニアと、希土類元素及び３Ａ族元素からなる群から選択され且つセリウムを含む少なくとも一つの元素との第一の複合酸化物を含むものである。これに対し、本発明にかかる第二の担体は、ジルコニアと、セリウム以外の希土類元素及び３Ａ族元素からなる群から選択される少なくとも一つの元素との第二の複合酸化物を含むものである。
【００２２】
すなわち、本発明の第一の複合酸化物は、セリウム（Ｃｅ）を含有するものであるのに対し、本発明の第二の複合酸化物は、セリウム（Ｃｅ）を含有しないものである。本発明においては、セリウム（Ｃｅ）を含有する第一の複合酸化物を含む第一の担体を備える第一の触媒層の表層側に、セリウム（Ｃｅ）を含有しない第二の複合酸化物を含む第二の担体を備える第二の触媒層を配置することにより、短時間で微細な白金粒子に再分散させて触媒活性を再生させることが可能となる。
【００２３】
また、本発明にかかる第一及び第二の担体おいては、ジルコニアと、希土類元素（第二の担体はセリウム以外の希土類元素）及び３Ａ族元素からなる群から選択される少なくとも一つの元素とがそれぞれ第一及び第二の複合酸化物を形成している必要がある。すなわち、ジルコニアと、希土類元素及び３Ａ族元素からなる群から選択される少なくとも一つの元素とが単に共存している状態（例えば、ジルコニア粒子と、希土類酸化物粒子及び３Ａ族酸化物粒子からなる群から選択される少なくとも一つの酸化物粒子とが均一分散している状態）では、後述する本発明の排ガス浄化用触媒の再生方法を施しても担体上の白金は十分に再分散せず、触媒活性は十分に再生しない。また、セリウム（Ｃｅ）以外の希土類元素及び３Ａ族元素としては、スカンジウム（Ｓｃ）、イットリウム（Ｙ）、ランタン（Ｌａ）、プラセオジム（Ｐｒ）、ネオジム（Ｎｄ）、サマリウム（Ｓｍ）、ガドリニウム（Ｇｄ）、テルビウム（Ｔｂ）、ジスプロシウム（Ｄｙ）、イッテルビウム（Ｙｂ）、ルテチウム（Ｌｕ）等が挙げられ、中でも、金属白金及び白金酸化物との相互作用が強く親和性が大きい傾向にあるという観点から、Ｓｃ、Ｙ、Ｌａ、Ｐｒ、Ｎｄが好ましい。
【００２４】
本発明にかかる第一の複合酸化物を構成するジルコニアと、希土類元素及び３Ａ族元素からなる群から選択され且つセリウムを含む少なくとも一つの元素との組成比は特に制限されないが、前記第一の複合酸化物中の前記元素の量が、金属換算で、前記ジルコニア中のジルコニウムの量に対するモル比（前記元素の量／ジルコニウムの量）が５／９５〜７５／２５の範囲となる量であることが好ましく、２０／８０〜７０／３０の範囲となる量であることがより好ましい。前記第一の複合酸化物中の前記元素の量が前記下限未満の場合は後述する本発明の排ガス浄化用触媒の再生方法を施しても担体上の白金粒子は十分に小さくならない傾向にあり、他方、前記上限を超える場合も後述する本発明の排ガス浄化用触媒の再生方法を施しても担体上の白金粒子は十分に小さくならない傾向にある。
【００２５】
本発明にかかる第二の複合酸化物においては、前記第二の複合酸化物中の前記元素の量が、金属換算で、前記ジルコニア中のジルコニウムの量に対するモル比（前記元素の量／ジルコニウムの量）が５／９５〜７５／２５の範囲となる量であることが好ましく、２０／８０〜６０／４０の範囲となる量であることがより好ましい。前記第二の複合酸化物中の前記元素の量が前記下限未満の場合は後述する本発明の排ガス浄化用触媒の再生方法を施しても担体上の白金粒子は十分に小さくならない傾向にあり、他方、前記上限を超える場合も後述する本発明の排ガス浄化用触媒の再生方法を施しても担体上の白金粒子は十分に小さくならない傾向にある。
【００２６】
さらに、本発明の排ガス浄化用触媒においては、前記第一及び第二の複合酸化物は、酸素１ｓ軌道の結合エネルギーの値が５３１ｅＶ以下の値を示すものであることが好ましく、５３１〜５２９ｅＶの値を示すものであることが特に好ましい。前記結合エネルギーの値が５３１ｅＶを超えている複合酸化物を用いた場合は、白金と担体との相互作用が十分に強くならず、後述する酸化処理及び還元処理を施しても担体上の白金が十分に再分散しない傾向にある。他方、前記結合エネルギーの値が５２９ｅＶ未満の複合酸化物を用いた場合は、白金と担体との相互作用が強くなり過ぎて、後述する還元処理を施しても担体上の白金が活性な状態に戻りにくくなる傾向にある。
【００２７】
このような条件を満たす前記第一の複合酸化物としては、例えば以下のもの：
ＣｅＯ２−ＺｒＯ２−Ｙ２Ｏ３：５３０．０４ｅＶ
ＣｅＯ２−ＺｒＯ２：５３０ｅＶ
ＣｅＯ２−ＺｒＯ２−Ｌａ２Ｏ３−Ｐｒ２Ｏ３：５２９．７９ｅＶ
が挙げられる。
【００２８】
また、このような条件を満たす前記第二の複合酸化物としては、例えば以下のもの：
ＺｒＯ２−Ｎｄ２Ｏ３：５３０．０５ｅＶ
ＺｒＯ２−Ｙ２Ｏ３：５３０．７０ｅＶ
ＺｒＯ２−Ｓｃ２Ｏ３：５３０．６８ｅＶ
ＺｒＯ２−Ｌａ２Ｏ３：５３０．６４ｅＶ
が挙げられる。
【００２９】
本発明にかかる前記第一及び第二の担体は、それぞれ前記第一及び第二の複合酸化物を含むものであればよく、他の成分としてアルミナ、ゼオライト、ジルコニア等が更に含まれていてもよい。その場合、本発明にかかる前記第一及び第二の担体における前記第一及び第二の複合酸化物の比率がそれぞれ５０重量％以上であることが好ましい。
【００３０】
なお、本発明にかかる前記第一及び第二の担体の製造方法は、特に制限されず、例えば以下のような方法によって得ることができる。すなわち、上述の複合酸化物の原料となる諸金属の塩（例えば、硝酸塩）と、更に必要に応じて界面活性剤（例えば、ノニオン系界面活性剤）とを含有する水溶液から、アンモニアの存在下で上記複合酸化物の共沈殿物を生成せしめ、得られた共沈殿物を濾過、洗浄した後に乾燥し、更に焼成することによって前記第一及び第二の複合酸化物からなる担体を得ることができる。
【００３１】
本発明にかかる排ガス浄化用触媒においては、前記第一及び第二の担体に白金（Ｐｔ）が担持されている。前記第一及び第二の担体に担持されたＰｔの担持量としては、担体にＰｔが担持されてなる第一及び第二の触媒においてＰｔの比率が０．０１〜１０重量％の範囲となることが好ましく、０．０５〜５重量％の範囲となることがより好ましい。Ｐｔの担持量が前記下限未満では排ガス浄化用触媒としての触媒活性が不足する傾向にあり、他方、前記上限を超えてＰｔを担持しても触媒活性が飽和すると共にコストが高騰する傾向にある。なお、前記第一及び第二の担体に、Ｐｔに加えてＰｄ、Ｒｈ等の貴金属や、Ｃｕ、Ｆｅ、Ｎｉ、Ｃｏ等の卑金属が更に担持されていてもよく、或いはアルカリ金属、アルカリ土類金属及び希土類元素から選ばれる元素が更に担持されていてもよい。
【００３２】
なお、前記第一及び第二の担体に白金を担持させる方法は、特に制限されず、例えば、白金の塩（例えば、ジニトロジアミン塩）や錯体（例えば、テトラアンミン錯体）を含有する水溶液を前記第一及び第二の担体に接触させた後に乾燥し、更に焼成することによって本発明にかかる第一及び第二の触媒を得ることができる。
【００３３】
また、本発明の排ガス浄化用触媒の形態は特に制限されず、ハニカム形状のモノリス触媒、ペレット形状のペレット触媒等の形態とすることができる。ここで用いられる基材も特に制限されず、得られる触媒の用途等に応じて適宜選択されるが、ＤＰＦ基材、モノリス状基材、ペレット状基材、プレート状基材等が好適に採用される。また、このような基材の材質も特に制限されないが、コーディエライト、炭化ケイ素、ムライト等のセラミックスからなる基材や、クロム及びアルミニウムを含むステンレススチール等の金属からなる基材が好適に採用される。さらに、このような触媒を製造する方法も特に制限されず、例えば、モノリス触媒を製造する場合は、コーディエライトや金属箔から形成されたハニカム形状の基材に、前述の第一の担体の粉末からなるコート層を形成し、それに白金を担持せしめて第一の触媒層を形成せしめ、その後、前述の第二の担体の粉末からなるコート層を形成し、それに白金を担持せしめて第二の触媒層を形成せしめる方法が好適に採用される。また、前述の第一及び第二の担体の粉末に予め白金を担持せしめた後、その白金担持粉末を用いて前記基材に第一の触媒層を形成せしめ、その後第二の触媒層を形成せしめる方法で製造してもよい。
【００３４】
さらに、本発明においては、基材にコートする第一及び第二の触媒の量は特に制限されず、用いる基材や得られる触媒の用途等に応じて適宜調整されるが、基材体積１リットルに対して第一及び第二の触媒層を構成する第一及び第二の触媒の量が１０〜３００ｇ程度となる量が好ましい。また、本発明において、前記第一及び第二の触媒層を基材等に形成せしめる具体的な方法は特に制限されず、例えば、前記第一及び第二の触媒を含有するスラリに基材を浸漬する方法が好適に用いられる。
【００３５】
本発明の排ガス浄化用触媒においては、ジルコニアと、セリウム以外の希土類元素及び３Ａ族元素からなる群から選択される少なくとも一つの元素との第三の複合酸化物を含む第三の担体と、該第三の担体に担持されたロジウムとを備え、前記第一の触媒層と前記第二の触媒層との間に配置された第三の触媒層、をさらに備えることが好ましい。
【００３６】
本発明にかかる第三の担体は、ジルコニアと、セリウム以外の希土類元素及び３Ａ族元素からなる群から選択される少なくとも一つの元素との第三の複合酸化物を含むものであることが好ましい。すなわち、ジルコニアと、希土類元素及び３Ａ族元素からなる群から選択される少なくとも一つの元素とが単に共存している状態（例えば、ジルコニア粒子と、希土類酸化物粒子及び３Ａ族酸化物粒子からなる群から選択される少なくとも一つの酸化物粒子とが均一分散している状態）では、担持されたロジウムと希土類金属とが反応して複合酸化物を形成し、触媒活性が低下する傾向にある。このようなセリウム（Ｃｅ）以外の希土類元素、及び３Ａ族元素としては、前述した第一及び第二の複合酸化物におけるセリウム（Ｃｅ）以外の希土類元素、及び３Ａ族元素と同様のものが挙げられる。
【００３７】
本発明にかかる第三の複合酸化物を構成するジルコニアと、セリウム（Ｃｅ）以外の希土類元素及び３Ａ族元素からなる群から選択される少なくとも一つの元素との組成比は特に制限されないが、前記第三の複合酸化物中の前記元素の量が、金属換算で、前記ジルコニア中のジルコニウムの量に対するモル比（前記元素の量／ジルコニウムの量）が５／９５〜７５／２５の範囲となる量であることが好ましく、５／９５〜６０／４０の範囲となる量であることがより好ましい。前記第三の複合酸化物中の前記元素の量が前記下限未満の場合は、ロジウムの粒成長による触媒活性の低下が起こる傾向にある。他方、前記上限を超える場合は、ロジウムと希土類金属とが複合酸化物を形成し、触媒活性が低下する傾向にある。
【００３８】
また、本発明の排ガス浄化用触媒においては、本発明にかかる第三の複合酸化物が、ジルコニアと、セリウム以外の希土類元素及び３Ａ族元素からなる群から選択される少なくとも一つの元素との複合酸化物であることが好ましい。この理由としては、アルミナを含む複合酸化物をロジウム用の担体として用いた場合には、高温酸化雰囲気においてロジウムがアルミナに固溶することにより触媒活性が低下する場合があるためである。
【００３９】
本発明にかかる前記第三の担体は、それぞれ前記第三の複合酸化物を含むものであればよく、他の成分としてアルミナ、ゼオライト、ジルコニア等が更に含まれていてもよい。その場合、本発明にかかる前記第三の担体における前記第三の複合酸化物の比率がそれぞれ５０重量％以上であることが好ましい。
【００４０】
なお、本発明にかかる前記第三の担体の製造方法は、特に制限されず、例えば前述した第一及び第二の担体の製造方法と同様の方法によって得ることができる。
【００４１】
本発明の排ガス浄化用触媒においては、前記第三の担体にロジウム（Ｒｈ）が担持されている。前記第三の担体に担持されたＲｈの担持量としては、担体にＲｈが担持されてなる第三の触媒においてＲｈの比率が０．０１〜１重量％の範囲となることが好ましく、０．１〜０．５重量％の範囲となることがより好ましい。Ｒｈの担持量が前記下限未満では触媒性能（ロジウムを担持することに対して期待される）が不十分となる傾向にあり、他方、前記上限を超える場合は、担持されたロジウム量に対して触媒性能の向上が飽和する傾向にある。なお、前記第三の担体に、Ｒｈに加えてＰｄ等の貴金属や、Ｃｕ、Ｆｅ、Ｎｉ、Ｃｏ等の卑金属が更に担持されていてもよく、或いはアルカリ金属、アルカリ土類金属及び希土類元素から選ばれるＮＯｘ吸蔵元素が更に担持されていてもよい。
【００４２】
なお、前記第三の担体にロジウムを担持させる方法は、特に制限されず、例えば、ロジウムの塩（例えば、塩化ロジウム、硝酸ロジウム）や錯体を含有する水溶液を前記第三の担体に接触させた後に乾燥し、更に焼成することによって本発明にかかる第三の触媒を得ることができる。
【００４３】
また、このような第三の触媒層を前述した第一の触媒層と前述した第二の触媒層との間に配置する方法としては、例えば、前述した第一及び第二の担体の粉末に予め白金を担持せしめ、前述した第三の担体の粉末に予めロジウムを担持せしめた後、その白金又はロジウム担持粉末を用いて前記基材に第一の触媒層を形成せしめた後に、第三の触媒層を形成せしめ、その後第二の触媒層を形成せしめる方法が挙げられる。
【００４４】
さらに、本発明においては、基材にコートする第三の触媒の量は特に制限されず、用いる基材や得られる触媒の用途等に応じて適宜調整されるが、基材体積１リットルに対して第三の触媒層を構成する第三の触媒の量が１０〜３００ｇ程度となる量が好ましい。また、本発明において、前記第三の触媒層を基材等に形成せしめる具体的な方法は特に制限されず、例えば、前述した前記第一及び第二の触媒層を基材等に形成せしめる方法と同様の方法が挙げられる。
【００４５】
次に、本発明の排ガス浄化用触媒の再生方法について説明する。すなわち、本発明の排ガス浄化用触媒の再生方法は、前述した排ガス浄化用触媒に対して、酸素を含む酸化雰囲気中にて加熱する酸化処理と、還元処理とを施すことを特徴とする方法である。
【００４６】
本発明にかかる酸化処理が行われる酸化雰囲気としては、酸素が少しでも含まれていればそれに相当するモル数の白金を酸化することができるが、酸素の濃度が１体積％以上であることが好ましく、１〜２０体積％であることがより好ましい。酸素の濃度が前記下限未満では、担体上の白金の再分散が十分に進行しない傾向にあり、他方、酸素の濃度は高ければ高いほど酸化という観点からは良いが、空気中の酸素濃度を超える２０体積％超とするためには酸素ボンベ等の特別な装置が必要となりコストが高騰する傾向にある。また、本発明にかかる酸化雰囲気中の酸素以外のガスとしては、還元性ガスを含まないことが好ましく、窒素ガス又は不活性ガスを用いることが好ましい。
【００４７】
本発明にかかる酸化処理における加熱温度は、担持されている金属白金が酸化される温度であればよいが、５００〜１０００℃の範囲の温度とすることが好ましい。酸化処理温度が５００℃未満では、担体上の白金が再分散する速度が極端に遅くなって十分に進行しない傾向にあり、他方、１０００℃を超えると担体自体の熱収縮が起こり易くなり、触媒活性が低下する傾向にある。
【００４８】
また、本発明にかかる酸化処理に要する時間は、酸化処理温度等に応じて適宜選択され、温度が低ければ長時間必要となり、温度が高ければ短時間でよい傾向にある。酸化処理温度が５００〜１０００℃であれば、酸化処理一工程あたりの時間は２秒〜１時間程度であることが好ましい。酸化処理時間が２秒未満では担体上の白金の再分散が十分に進行しない傾向にあり、他方、１時間を超えると白金の再分散作用が飽和してしまう傾向にある。
【００４９】
本発明にかかる酸化処理は、排ガス浄化用触媒を排気系から取り出して所定の処理装置内で行ってもよいが、内燃機関の排気系に装着した状態で実施することが好ましい。それによって酸化処理工数を大きく低減することができ、しかも酸化処理後に排ガスを流通させることによって白金酸化物を還元させることが容易となる。このように排気系に排ガス浄化用触媒を装着した状態で酸化処理する場合、例えば触媒の上流側に設けられた空気弁から空気を多量に導入したり、混合気の空燃比（Ａ／Ｆ）を極めて高くしたり、その逆に燃料の供給量を大幅に減らしたりして、混合気の空燃比（Ａ／Ｆ）を極めて高くすることによって実施することができる。また、加熱手段としては、特定の加熱装置によって触媒を加熱してもよいし、触媒上における反応熱を利用して加熱してもよい。
【００５０】
上記のように排気系に装着した状態で酸化処理を実行すれば、触媒性能の劣化の程度に対応してリアルタイムで酸化処理を施すことも可能となる。例えば、自動車の運転時間や走行距離に応じて定期的に酸化処理を行ってもよいし、触媒の下流にＮＯｘセンサーやＣＯセンサーを設けて触媒性能を検出し、その値が基準値を超えた場合に酸化処理を行うようにしてもよい。
【００５１】
本発明にかかる還元処理は、水素、一酸化炭素等の還元性ガスが存在する雰囲気下で前記触媒を加熱することによって実施することができる。よって、エンジン排気は全体としてストイキ雰囲気であっても還元性ガスを含むことから、貴金属を十分に還元処理できる。さらに、還元処理においては、還元性ガスが少しでも含まれていればよいが、還元性ガスの濃度が０．１体積％以上であることが好ましい。還元性ガスの濃度が前記下限未満では、担体上の白金が活性な状態に戻りにくくなる傾向にある。また、本発明にかかる還元性雰囲気中の還元性ガス以外のガスとしては、酸化性ガスを含まないことが好ましく、窒素ガス又は不活性ガスを用いることが好ましい。
【００５２】
本発明にかかる還元処理における加熱温度は、前記酸化処理により酸化された白金酸化物が還元される温度であればよいが、２００℃以上であることが好ましく、４００〜１０００℃の範囲の温度とすることが好ましい。還元処理温度が２００℃未満では、担体上の白金酸化物が十分に還元されない傾向にあり、他方、前記上限を超えると担体自体の熱収縮が起こり易くなり、触媒活性が低下する傾向にある。
【００５３】
また、本発明にかかる還元処理に要する時間は、還元処理温度等に応じて適宜選択され、温度が低ければ長時間必要となり、温度が高ければ短時間でよい傾向にある。還元処理温度が２００℃以上であれば、還元処理一工程あたりの時間は２秒〜５分程度であることが好ましい。還元処理時間が前記下限未満では担体上の白金酸化物が十分に還元されない傾向にあり、他方、前記上限を超えると白金酸化物の還元作用が飽和してしまう傾向にある。
【００５４】
本発明にかかる還元処理も、排ガス浄化用触媒を排気系から取り出して所定の処理装置内で行ってもよいが、内燃機関の排気系に装着した状態で実施することが好ましい。それによって還元処理工数を大きく低減することができ、しかも前記酸化処理後に単に排ガスを流通させることによって白金酸化物を還元させることが可能となる。このように排気系に排ガス浄化用触媒を装着した状態で還元処理する場合、例えば、自動車の排ガス浄化用触媒の場合には、化学量論的に当量比にあるストイキ雰囲気或いは酸素が不足するリッチ雰囲気の排ガスを排ガス浄化用触媒に接触させることによって実施することが好ましい。これにより排ガス浄化用触媒を排気系に装着したまま酸化処理と還元処理を施すことができ、空燃比制御の一環として本発明の再生処理を実施することが可能となる。また、加熱手段としては、特定の加熱装置によって触媒を加熱してもよいし、排ガスの熱を利用して加熱してもよい。
【００５５】
なお、前記酸化処理と前記還元処理とがそれぞれ一工程の場合は酸化処理の後に還元処理が施されるが、本発明の再生方法においては前記酸化処理と前記還元処理とを交互に繰り返してもよく、その場合は酸化処理が先であっても還元処理が先であってもよい。また、前記酸化処理と前記還元処理とを交互に繰り返す場合、前者の処理の合計時間と後者の処理の合計時間はいずれも特に制限されない。
【実施例】
【００５６】
以下、実施例及び比較例に基づいて本発明をより具体的に説明するが、本発明は以下の実施例に限定されるものではない。
【００５７】
（実施例１）
先ず、硝酸セリウム水溶液（ＣｅＯ２として２８重量％含む）２４１．８ｇ、オキシ硝酸ジルコニウム水溶液（ＺｒＯ２として１８重量％含む）１７９．５ｇ、及びノニオン系界面活性剤（ライオン社製、商品名：レオコン）１０ｇを含有する混合水溶液２０００ｇに２５重量％濃度のアンモニア水１３９．１ｇを添加し、室温で１０分間撹拌して共沈殿物を得た。次いで、得られた共沈殿物を濾過・洗浄した後に１１０℃で乾燥し、さらに１０００℃で５時間大気中にて焼成してセリウム−ジルコニウム複合酸化物（ＣｅＯ２−ＺｒＯ２）からなる第一の担体を得た。得られたＣｅＯ２−ＺｒＯ２複合酸化物中の組成比は、金属換算で、セリウムの量のジルコニウムの量に対するモル比（セリウムの量／ジルコニウムの量）が６／４であった。
【００５８】
そして、上記担体１００ｇをジニトロジアミン白金の硝酸水溶液（白金濃度：４重量％）に浸漬し、濾過・洗浄した後に１１０℃で乾燥し、さらに５００℃で３時間大気中にて焼成して本発明にかかる第一の触媒（Ｐｔ／ＣｅＯ２−ＺｒＯ２）を得た。その後、得られた第一の触媒（Ｐｔ／ＣｅＯ２−ＺｒＯ２）を水に分散してスラリを得た。なお、得られた第一の触媒における白金担持量は１重量％であった。
【００５９】
次に、硝酸ネオジム六水和物７５．７ｇ、オキシ硝酸ジルコニウム水溶液（ＺｒＯ２として１８重量％含む）３９４．１ｇ、及びノニオン系界面活性剤（ライオン社製、商品名：レオコン）１０ｇを含有する混合水溶液２０００ｇに２５重量％濃度のアンモニア水１３６．２ｇを添加し、室温で１０分間撹拌して共沈殿物を得た。次いで、得られた共沈殿物を濾過・洗浄した後に１１０℃で乾燥し、さらに１０００℃で５時間大気中にて焼成してネオジム−ジルコニウム複合酸化物（Ｎｄ２Ｏ３−ＺｒＯ２）からなる第二の担体を得た。得られたＮｄ２Ｏ３−ＺｒＯ２複合酸化物の組成比は、金属換算で、ネオジムの量のジルコニウムの量に対するモル比（ネオジムの量／ジルコニウムの量）が３／１０であった。
【００６０】
そして、上記担体１００ｇをジニトロジアミン白金の硝酸水溶液（白金濃度：４重量％）に浸漬し、濾過・洗浄した後に１１０℃で乾燥し、さらに５００℃で３時間大気中にて焼成して本発明にかかる第二の触媒（Ｐｔ／Ｎｄ２Ｏ３−ＺｒＯ２）を得た。その後、得られた第二の触媒（Ｐｔ／Ｎｄ２Ｏ３−ＺｒＯ２）を水に分散してスラリを得た。なお、得られた第二の触媒における白金担持量は１重量％であった。
【００６１】
次いで、第一の触媒（Ｐｔ／ＣｅＯ２−ＺｒＯ２）を含有するスラリを、第一の触媒（Ｐｔ／ＣｅＯ２−ＺｒＯ２）のコート密度が５０ｇ／Ｌとなるように、ウォッシュコート法を用いてコージェライト基材表面上にコートして第一の触媒層を形成せしめた。その後、第二の触媒（Ｐｔ／Ｎｄ２Ｏ３−ＺｒＯ２）を含有するスラリを、第二の触媒（Ｐｔ／Ｎｄ２Ｏ３−ＺｒＯ２）のコート密度が１００ｇ／Ｌとなるように、ウォッシュコート法を用いて前記第一の触媒層の表面上にコートして第二の触媒層を形成せしめて本発明の排ガス浄化用触媒を得た。
【００６２】
（実施例２）
先ず、硝酸イットリウム六水和物７３．２ｇ、オキシ硝酸ジルコニウム水溶液（ＺｒＯ２として１８重量％含む）４３５．８ｇ、及びノニオン系界面活性剤（ライオン社製、商品名：レオコン）１０ｇを含有する混合水溶液２０００ｇに２５重量％濃度のアンモニア水１５０．６ｇを添加し、室温で１０分間撹拌して共沈殿物を得た。次いで、得られた共沈殿物を濾過・洗浄した後に１１０℃で乾燥し、さらに１０００℃で５時間大気中にて焼成してイットリウム−ジルコニウム複合酸化物（Ｙ２Ｏ３−ＺｒＯ２）からなる第二の担体を得た。得られたＹ２Ｏ３−ＺｒＯ２複合酸化物の組成比は、金属換算で、イットリウムの量のジルコニウムの量に対するモル比（イットリウムの量／ジルコニウムの量）が３／１０であった。
【００６３】
そして、上記担体１００ｇをジニトロジアミン白金の硝酸水溶液（白金濃度：４重量％）に浸漬し、濾過・洗浄した後に１１０℃で乾燥し、さらに５００℃で３時間大気中にて焼成して本発明にかかる第二の触媒（Ｐｔ／Ｙ２Ｏ３−ＺｒＯ２）を得た。その後、得られた第二の触媒（Ｐｔ／Ｙ２Ｏ３−ＺｒＯ２）を水に分散してスラリを得た。なお、得られた第二の触媒における白金担持量は１重量％であった。
【００６４】
次いで、実施例１で用いた第二の触媒（Ｐｔ／Ｎｄ２Ｏ３−ＺｒＯ２）のスラリに代えて、得られた第二の触媒（Ｐｔ／Ｙ２Ｏ３−ＺｒＯ２）のスラリを用いた以外は実施例１と同様にして本発明の排ガス浄化用触媒を得た。
【００６５】
（実施例３）
先ず、硝酸スカンジウム四水和物６３．２ｇ、オキシ硝酸ジルコニウム水溶液（ＺｒＯ２として１８重量％含む）４７５．７ｇ、及びノニオン系界面活性剤（ライオン社製、商品名：レオコン）１０ｇを含有する混合水溶液２０００ｇに２５重量％濃度のアンモニア水１６４．４ｇを添加し、室温で１０分間撹拌して共沈殿物を得た。次いで、得られた共沈殿物を濾過・洗浄した後に１１０℃で乾燥し、さらに１０００℃で５時間大気中にて焼成してスカンジウム−ジルコニウム複合酸化物（Ｓｃ２Ｏ３−ＺｒＯ２）からなる第二の担体を得た。得られたＳｃ２Ｏ３−ＺｒＯ２複合酸化物の組成比は、金属換算で、スカンジウムの量のジルコニウムの量に対するモル比（スカンジウムの量／ジルコニウムの量）が３／１０であった。
【００６６】
そして、上記担体１００ｇをジニトロジアミン白金の硝酸水溶液（白金濃度：４重量％）に浸漬し、濾過・洗浄した後に１１０℃で乾燥し、さらに５００℃で３時間大気中にて焼成して本発明にかかる第二の触媒（Ｐｔ／Ｓｃ２Ｏ３−ＺｒＯ２）を得た。その後、得られた第二の触媒（Ｐｔ／Ｓｃ２Ｏ３−ＺｒＯ２）を水に分散してスラリを得た。なお、得られた第二の触媒における白金担持量は１重量％であった。
【００６７】
次いで、実施例１で用いた第二の触媒（Ｐｔ／Ｎｄ２Ｏ３−ＺｒＯ２）のスラリに代えて、得られた第二の触媒（Ｐｔ／Ｓｃ２Ｏ３−ＺｒＯ２）のスラリを用いた以外は実施例１と同様にして本発明の排ガス浄化用触媒を得た。
【００６８】
（実施例４）
先ず、硝酸イットリウム六水和物２８．５ｇ、オキシ硝酸ジルコニウム水溶液（ＺｒＯ２として１８重量％含む）５０８．９ｇ、及びノニオン系界面活性剤（ライオン社製、商品名：レオコン）１０ｇを含有する混合水溶液２０００ｇに２５重量％濃度のアンモニア水１３９．５ｇを添加し、室温で１０分間撹拌して共沈殿物を得た。次いで、得られた共沈殿物を濾過・洗浄した後に１１０℃で乾燥し、さらに１０００℃で５時間大気中にて焼成してイットリウム−ジルコニウム複合酸化物（Ｙ２Ｏ３−ＺｒＯ２）からなる第三の担体を得た。得られたＹ２Ｏ３−ＺｒＯ２複合酸化物の組成比は、金属換算で、イットリウムの量のジルコニウムの量に対するモル比（イットリウムの量／ジルコニウムの量）が１／１０であった。
【００６９】
そして、上記担体１００ｇを硝酸ロジウム（III）硝酸溶液（ロジウム濃度：２．７５重量％）に浸漬し、濾過・洗浄した後に１１０℃で乾燥し、さらに５００℃で３時間大気中にて焼成して本発明にかかる第三の触媒（Ｒｈ／Ｙ２Ｏ３−ＺｒＯ２）を得た。その後、得られた第三の触媒（Ｒｈ／Ｙ２Ｏ３−ＺｒＯ２）を水に分散してスラリを得た。なお、得られた第三の触媒におけるロジウム担持量は０．３重量％であった。
【００７０】
次いで、実施例１で用いた第一の触媒（Ｐｔ／ＣｅＯ２−ＺｒＯ２）を含有するスラリを、第一の触媒（Ｐｔ／ＣｅＯ２−ＺｒＯ２）のコート密度が５０ｇ／Ｌとなるように、ウォッシュコート法を用いてコージェライト基材表面上にコートして第一の触媒層を形成せしめた。その後、第三の触媒（Ｒｈ／Ｙ２Ｏ３−ＺｒＯ２）を含有するスラリを、第三の触媒（Ｒｈ／Ｙ２Ｏ３−ＺｒＯ２）のコート密度が５０ｇ／Ｌとなるように、ウォッシュコート法を用いて前記第一の触媒層の表面上にコートして第三の触媒層を形成せしめた。そして、実施例１で用いた第二の触媒（Ｐｔ／Ｎｄ２Ｏ３−ＺｒＯ２）を含有するスラリを、第二の触媒（Ｐｔ／Ｎｄ２Ｏ３−ＺｒＯ２）のコート密度が１００ｇ／Ｌとなるように、ウォッシュコート法を用いて前記第三の触媒層の表面上にコートして第二の触媒層を形成して本発明の排ガス浄化用触媒を得た。
【００７１】
（比較例１）
先ず、実施例１で用いた第一の触媒（Ｐｔ／ＣｅＯ２−ＺｒＯ２）を含有するスラリと、実施例１で用いた第二の触媒（Ｐｔ／Ｎｄ２Ｏ３−ＺｒＯ２）を含有するスラリとを重量比（第一の触媒／第二の触媒）が１：２となるように混合してスラリを得た。
【００７２】
次いで、第一の触媒（Ｐｔ／ＣｅＯ２−ＺｒＯ２）と第二の触媒（Ｐｔ／Ｎｄ２Ｏ３−ＺｒＯ２）との混合物を含有するスラリを、第一の触媒（Ｐｔ／ＣｅＯ２−ＺｒＯ２）と第二の触媒（Ｐｔ／Ｎｄ２Ｏ３−ＺｒＯ２）との混合物のコート密度が１５０ｇ／Ｌとなるように、ウォッシュコート法を用いてコージェライト基材表面上にコートして第一の触媒（Ｐｔ／ＣｅＯ２−ＺｒＯ２）と第二の触媒（Ｐｔ／Ｎｄ２Ｏ３−ＺｒＯ２）との混合物からなる触媒層を形成せしめて比較用の排ガス浄化用触媒を得た。
【００７３】
＜触媒活性の評価＞
先ず、得られた排ガス浄化用触媒の耐久試験を行った。すなわち、温度９５０℃の一酸化炭素を３％含むＮ２ガスと、温度９５０℃の酸素を１．５%含むＮ２ガスとを５分ずつ排ガス浄化用触媒に交互に供給し、１０分周期で雰囲気を変動させる条件において１０時間上記のガスを排ガス浄化用触媒に供給した。なお、この耐久試験においては、排ガス浄化用触媒の再生処理として、１時間毎に１０秒間のみ酸素を２０％含む窒素ガスを触媒に供給した。
【００７４】
次に、耐久試験後の排ガス浄化用触媒の触媒活性を評価した。すなわち、表１に示した組成のモデルガスを耐久試験後の排ガス浄化用触媒に供給し、モデルガス中の炭化水素の浄化率が５０％に達する温度を測定した。得られた結果を表２に示す。
【００７５】
【表１】
0004697796.tif 000002
【００７６】
【表２】
0004697796.tif 000003
【００７７】
表２に記載した結果からも明らかなように、耐久試験後における本発明の排ガス浄化用触媒（実施例１〜４）は、耐久試験後における比較用の排ガス浄化用触媒（比較例１）に比べて触媒活性が優れていた（モデルガス中の炭化水素の浄化率が５０％に達する温度が低かった）。したがって、本発明によれば、高温の排ガスに長時間晒されて粒成長した白金粒子を、比較的低い温度領域であっても短時間で微細な白金粒子に再分散させて触媒活性を再生させることが可能となることが確認された。
【産業上の利用可能性】
【００７８】
以上説明したように、本発明の排ガス浄化用触媒によれば、高温の排ガスに長時間晒されて粒成長した白金粒子を、比較的低い温度領域であっても短時間で微細な白金粒子に再分散させて触媒活性を再生させることが可能となる。
【００７９】
そして、本発明の排ガス浄化用触媒の再生方法は、例えば空燃比制御の一環として実施することができるため、前記排ガス浄化用触媒を内燃機関の排気系に装着した状態で前記酸化処理及び前記還元処理を施すことにより、特別な保守整備を要することなく高い触媒活性を長時間にわたって維持することが可能となる。
【００８０】
したがって、本発明は、自動車エンジンから排出される排ガス中のＨＣ、ＣＯ、ＮＯｘ等の有害成分を除去するための排ガス浄化用触媒を長時間にわたって触媒活性の劣化を招くことなく使用するための技術として非常に有用である。